(57)【特許請求の範囲】
【請求項１】
コンタクトレンズの表面上のシリコンを低減する方法であって、少なくとも１つのシリコーン成分を含むコンタクトレンズの前記表面をフッ化物試薬と反応させることを含む、方法。
【請求項２】
前記フッ化物試薬は、フッ化アンモニウム塩である、請求項１に記載の方法。
【請求項３】
前記フッ化アンモニウム塩は、非ポリマー性フッ化物試薬である、請求項２に記載の方法。
【請求項４】
前記非ポリマー性フッ化物試薬は、テトラ−ｎ−ブチルフッ化アンモニウムである、請求項３に記載の方法。
【請求項５】
前記フッ化アンモニウム塩は、ポリマー性フッ化物試薬である、請求項２に記載の方法。
【請求項６】
前記フッ化物試薬は溶媒を含み、前記フッ化アンモニウム塩は前記溶媒中に０．０５〜４モルの濃度で存在する、請求項２に記載の方法。
【請求項７】
前記フッ化物試薬は溶媒を含み、前記非ポリマー性フッ化物試薬は前記溶媒中に０．０５〜４モルの濃度で存在する、請求項３に記載の方法。
【請求項８】
前記フッ化物試薬は溶媒を含み、前記テトラ−ｎ−ブチルフッ化アンモニウムは前記溶媒中に０．０５〜４モルの濃度で存在する、請求項４に記載の方法。
【請求項９】
前記フッ化物試薬は溶媒を含み、前記ポリマー性フッ化物試薬は前記溶媒中に０．０５〜４モルの濃度で存在する、請求項５に記載の方法。
【請求項１０】
前記溶媒は、水を含む、請求項６〜９のいずれか一項に記載の方法。
【請求項１１】
コンタクトレンズの表面上の前記シリコンは、前記反応前の前記コンタクトレンズの前記表面と比べて２０％低減される、請求項１〜８のいずれか一項に記載の方法。
【請求項１２】
前記シリコーン成分は、式Ｉの化合物から選択され、
【化１】
0006285008.tif 000042
式中、
Ｒ１は、ヒドロキシ、アミノ、オキサ、カルボキシ、アルキルカルボキシ、アルコキシ、アミド、カルバメート、カーボネート、ハロゲン、又はそれらの組み合わせから選択された官能基をいずれも更に含み得る、反応性基、一価アルキル基、又は一価アリール基、及び、アルキル、ヒドロキシ、アミノ、オキサ、カルボキシ、アルキルカルボキシ、アルコキシ、アミド、カルバメート、ハロゲン、又はそれらの組み合わせから選択された官能基を更に含み得る、１〜１００のＳｉ−Ｏ繰り返し単位を含む一価シロキサン鎖、から独立して選択され、
ｂ＝０〜５００であり、ｂが０以外のときに、ｂは、表示値と同等のモードを有する分配であると理解され、かつ
少なくとも１つのＲ１は、反応性基を含む、請求項１に記載の方法。
【請求項１３】
前記少なくとも１つのシリコーン成分は、モノ（メタ）アクリルオキシプロピル末端、モノ−ｎ−アルキル末端ポリジアルキルシロキサン；ビス−３−アクリルオキシ−２−ヒドロキシプロピルオキシプロピルポリジアルキルシロキサン；（メタ）アクリルオキシプロピル末端ポリジアルキルシロキサン；モノ−（３−（メタ）アクリルオキシ−２−ヒドロキシプロピルオキシ）プロピル末端、モノ−アルキル末端ポリジアルキルシロキサン；モノメタクリルアミドプロピル末端、モノ−ｎ−アルキル末端ポリジアルキルシロキサン；ビス−３−（メタ）アクリルアミド−２−ヒドロキシプロピルオキシプロピルポリジアルキルシロキサン；（メタ）アクリルアミドプロピル末端ポリジアルキルシロキサン；モノ−（３−（メタ）アクリルアミド−２−ヒドロキシプロピルオキシ）プロピル末端、モノ−アルキル末端ポリジアルキルシロキサン；及びこれらの混合物からなる群から選択される、請求項１に記載の方法。
【請求項１４】
前記少なくとも１つのシリコーン成分は、モノメタクリレート末端ポリジメチルシロキサン；ビス−３−アクリルオキシ−２−ヒドロキシプロピルオキシプロピルポリジアルキルシロキサン；モノ−（３−メタクリルオキシ−２−ヒドロキシプロピルオキシ）プロピル末端、モノ−ブチル末端ポリジアルキルシロキサン；２−ヒドロキシ−３−メタクリルオキシプロピルオキシプロピル−トリス（トリメチルシロキシ）シラン、３−メタクリルオキシ−２−ヒドロキシプロポキシ）プロピル−ビス（トリメチルシロキシ）メチルシラン、及び３−メタクリルオキシプロピルトリス（トリメチルシロキシ）シラン；及びこれらの混合物から選択される、請求項１に記載の方法。
【請求項１５】
前記少なくとも１つのシリコーン成分は、モノ−（３−メタクリルオキシ−２−ヒドロキシプロピルオキシ）プロピル末端、モノ−ブチル末端ポリジアルキルシロキサン、及びモノメタクリルオキシプロピル末端モノ−ｎ−ブチル末端ポリジメチルシロキサン、並びにこれらの混合物から選択される、請求項１に記載の方法。
【請求項１６】
前記少なくとも１つのシリコーン成分は、モノ−（３−メタクリルオキシ−２−ヒドロキシプロピルオキシ）プロピル末端、モノ−ブチル末端ポリジアルキルシロキサン、及びモノメタクリルオキシプロピル末端モノ−ｎ−ブチル末端ポリジメチルシロキサン、並びにこれらの混合物から選択される、請求項２に記載の方法。
【請求項１７】
前記少なくとも１つのシリコーン成分は、モノ−（３−メタクリルオキシ−２−ヒドロキシプロピルオキシ）プロピル末端、モノ−ブチル末端ポリジアルキルシロキサン、及びモノメタクリルオキシプロピル末端モノ−ｎ−ブチル末端ポリジメチルシロキサン、並びにこれらの混合物から選択される、請求項１２に記載の方法。
【発明の詳細な説明】
【技術分野】
【０００１】
（関連出願の相互参照）
本出願は、米国特許出願第１４／１８７，６１８号（２０１４年２月２４日出願）、発明の名称「表面上のシリコンの量が低減されたシリコーン含有コンタクトレンズ」、及び米国仮出願第６１／７８６，９２１号（２０１３年３月１５日出願）、発明の名称「表面上のシリコンの量が低減されたシリコーン含有コンタクトレンズ」の利益を主張する。
【０００２】
（発明の分野）
本発明は、シリコーン含有レンズの表面からシリコンを取り除く方法に関する。
【背景技術】
【０００３】
コンタクトレンズは、１９５０年代以来、視力を改善するために商業的に使用されてきた。最初のコンタクトレンズは、硬質材料から作製されていた。これらのレンズは依然として現在も使用されているが、それらの低い初期快適性、及び酸素に対する比較的低い透過性のために、すべての患者に適しているわけではない。この分野で後に開発されたものは、ヒドロゲルをベースにしたソフトコンタクトレンズであり、これは現在極めて一般的である。ソフトレンズがより快適であり、その快適性レベルが増加したことにより、ソフトコンタクトレンズのユーザが、ハードコンタクトレンズのユーザよりも長時間にわたってレンズを装着することができることを、多くのユーザが見出している。
【０００４】
シリコーンハイドロゲル材料は、コンタクトレンズ材料として非常に優れていることが分かっている。それらは、通常、シリコーン含有モノマー、又は親水性モノマーを有するマクロマーの混合物を共重合することによって形成される。最終的な水和材料が吸収する水の量は、親水性モノマー又はモノマーの種類及び量を選択することによって制御することができる。水和材料の含水量が比較的高い場合であっても、シリコーンハイドロゲルの中には表面が湿潤性であるものもあれば、表面の湿潤性が不十分なものもある。
【０００５】
シリコーンハイドロゲル材料の表面の湿潤性が不十分な場合、コンタクトレンズで用いるのに適したものにするために、表面処理が通常必要である。米国特許第７，０５２，１３１号に開示されるような、表面処理があってもなくても湿潤性であるシリコーンハイドロゲルは、その表面にかなりの量のシリコンを有する場合がある。これは、このような湿潤性レンズでさえもその表面は、シリコンの含有量が低減された場合には、より生体適合性に作られ得る場合があるということである。例えば、米国特許出願第２０１２／００２６４５８号の段落［０００５］及びＰＣＴ特許出願第２００８／００５７５２号の実施例４を参照されたい。
【発明の概要】
【発明が解決しようとする課題】
【０００６】
驚くべきことに、フッ化物イオンにさらすことによって、シリコーン含有レンズの表面上のシリコンを実質的に低減することが可能であるとともに、これらのレンズのバルク特性を、ほとんど又は完全に不変のままにできることが現在見出されている。
【課題を解決するための手段】
【０００７】
一態様では、本発明は、コンタクトレンズの表面上のシリコンの量を低減する方法であって、少なくとも１つのシリコーン成分を含むコンタクトレンズの表面をフッ化物試薬と反応させることを含む、方法に関する。
【０００８】
別の態様では、本発明はコンタクトレンズを特徴とし、コンタクトレンズは未コーティングであり、コンタクトレンズの表面のシリコン濃度は、未処理のコンタクトレンズのシリコン濃度よりも少なくとも２０％低い。一実施形態では、コンタクトレンズは、コンタクトレンズの表面をフッ化物試薬と反応させることによって製造される。
【０００９】
本発明の他の特徴及び利点は、本発明の詳細な説明及び特許請求の範囲から明らかになるであろう。
【発明を実施するための形態】
【００１０】
当業者であれば、本明細書の説明に基づいて、本発明を最大限まで利用することができると考えられる。以下の具体的な実施形態は、あくまで例示的なものとして解釈されるものであり、いかなる意味においても本開示を限定するものとして解釈してはならない。
【００１１】
別に定義がない限り、本明細書で用いるすべての技術的及び科学用語は、本発明が属する技術分野における当業者によって広く理解されているものと同じ意味を有する。また、本明細書で述べるすべての刊行物、特許出願、特許、及び他の参考文献は、参照により組み込まれている。
【００１２】
定義
本明細書で用いる場合、用語「未コーティング」の意味は、コンタクトレンズの表面が、反応性混合物を硬化させてこのようなコンタクトレンズを形成した後に、コンタクトレンズの表面に付着した固体材料によって実質的にコーティングされてはいないということである。「実質的にコーティングされている」が意味するものは、固体材料が、コンタクトレンズ表面の少なくとも５０％、例えば少なくとも７５％、例えば少なくとも９０％に付着しているということである。
【００１３】
本明細書で用いる場合、「表面」とは、コンタクトレンズの最外層であって、本明細書で説明するＸＰＳ方法２によって測定されるおおよその深さまでを指す。本明細書で説明するＸＰＳ方法は、コンタクトレンズの表面のシリコン濃度を測定するために使用することができる。
【００１４】
本明細書で用いる場合、「反応性混合物」とは、互いに混合され、重合条件にさらして本発明のヒドロゲル及びコンタクトレンズを形成する成分（反応性及び非反応性の両方）の混合物を指す。反応性混合物は、反応性成分、例えばモノマー、マクロマー、プレポリマー、架橋剤、及び開始剤、並びに添加剤、例えば潤滑剤、離型剤、染料、光吸収化合物、例えばＵＶ吸収剤及びフォトクロミック化合物を含み、これらのうちのいずれかは、反応性でも非反応性でもよいが、医薬化合物及び栄養補給化合物、並びに任意の希釈剤と同様に、結果として得られるコンタクトレンズ内に保持することができる。
【００１５】
反応性混合物の成分濃度は、任意の希釈剤を除いて、反応性混合物中の全成分の重量％で与えられる。希釈剤を用いる場合、その濃度は、反応性混合物及び希釈剤中のすべての成分の量に基づいて、重量％として与えられる。
【００１６】
シリコーン成分
シリコーン含有成分（又はシリコーン成分）は、少なくとも１つの［−Ｓｉ−Ｏ−Ｓｉ］基を、モノマー、マクロマー、又はプレポリマ中で含有するものである。一実施形態では、Ｓｉ及び付着されたＯは、シリコーン含有成分中に、シリコーン含有成分の総分子量の２０重量パーセント超、例えば３０重量パーセント超の量で存在する。有用なシリコーン含有成分には、重合性官能基、例えばアクリレート、メタクリレート、アクリルアミド、メタクリルアミド、ビニル、Ｎ−ビニルラクタム、Ｎ−ビニルアミド、Ｏ−ビニルカルバメート、Ｏ−ビニルカルボナート、及びスチリル官能基が含まれる。本発明において有用なシリコーン含有成分の例は、米国特許第３，８０８，１７８号；同第４，１２０，５７０号；同第４，１３６，２５０号；同第４，１３９，５１３号；同第４，１３９，６９２号；同第４，１５３，６４１号；同第４，７４０，５３３号；同第５，０３４，４６１号；同第５，０７０，２１５号；同第５，２６０，０００号；同第５，３５８，９９５号；同第５，７６０，１００号；同第５，９６２，５４８号；同第５，９９８，４９８号；同第６，３６７，９２９号；同第６，８４９，６７１号；同第６，９４３，２０３号；同第７，０５２，１３１号；同第７，５２１，４８８号；同第７，８２５，１７０号；及び同第７，９３９，５７９号、並びに欧州特許第０８０５３９号に見出され得る。
【００１７】
好適なシリコーン含有成分は、式Ｉの化合物を含む。
【化１】
0006285008.tif 000002
式中、
Ｒ１は、ヒドロキシ、アミノ、オキサ、カルボキシ、アルキルカルボキシ、アルコキシ、アミド、カルバメート、カーボネート、ハロゲン、又はそれらの組み合わせから選択された官能基をいずれも更に含み得る、反応性基、一価アルキル基、又は一価アリール基、及び、アルキル、ヒドロキシ、アミノ、オキサ、カルボキシ、アルキルカルボキシ、アルコキシ、アミド、カルバメート、ハロゲン、又はそれらの組み合わせから選択された官能基を更に含み得る、１〜１００のＳｉ−Ｏ繰り返し単位を含む一価シロキサン鎖、から独立して選択され、
ｂ＝０〜５００（０〜１００、０〜２０等）であり、ｂが０以外のときに、ｂは表示値と同等のモードを有する分配であると理解され、かつ
少なくとも１つのＲ１は反応性基を含み、いくつかの実施形態では、１〜３つのＲ１が反応性基を含む。
【００１８】
本明細書で用いる場合、「反応性基」は、フリーラジカル及び／又はカチオン重合を受けることができる基である。フリーラジカル反応性基の非限定的な例には、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミド、Ｃ２〜１２アルケニル、Ｃ２〜１２アルケニルフェニル、Ｃ２〜１２アルケニルナフチル、Ｃ２〜６アルケニルフェニルＣ１〜６アルキル、Ｏ−ビニルカルバメート及びＯ−ビニルカルボナートが挙げられる。カチオン反応性基の非限定例には、ビニルエーテル又はエポキシド基及びこれらの混合物が挙げられる。一実施形態では、フリーラジカル反応性基は、（メタ）アクリレート、アクリルオキシ、（メタ）アクリルアミド、及びこれらの混合物を含む。
【００１９】
好適な一価のアルキル及びアリール基には、メチル、エチル、プロピル、ブチル、２−ヒドロキシプロピル、プロポキシプロピル、ポリエチレンオキシプロピル、それらの組み合わせなどを含む置換及び未置換のＣ１〜Ｃ４アルキル基などの未置換の一価のＣ１〜Ｃ１６アルキル基、Ｃ６〜Ｃ１４アリール基が挙げられる。
【００２０】
一実施形態では、ｂはゼロであり、１つのＲ１は反応性基であり、少なくとも３つのＲ１が、１〜１６個の炭素原子を有する一価アルキル基から、別の実施形態では１〜６個の炭素原子を有する一価アルキル基から選択される。この実施形態のシリコーン成分の非限定例には、（３−メタクリルオキシ−２−ヒドロキシプロポキシ）プロピル−ビス（トリメチルシロキシ）メチルシラン（「ＳＩＧＭＡ」；式ＩＩの構造）、
【化２】
0006285008.tif 000003
２−ヒドロキシ−３−メタクリルオキシプロピルオキシプロピル−トリス（トリメチルシロキシ）シラン、
３−メタクリルオキシプロピルトリス（トリメチルシロキシ）シラン（「ＴＲＩＳ」）、３−メタクリルオキシプロピルビス（トリメチルシロキシ）メチルシラン、及び３−メタクリルオキシプロピルペンタメチルジシロキサンが挙げられる。
【００２１】
別の実施形態では、ｂは２〜２０、３〜１５、又は３〜１０であり、少なくとも１つの末端Ｒ１は反応性基を含み、残りのＲ１は、１〜１６個の炭素原子を有する一価アルキル基、又は１〜６個の炭素原子を有する一価アルキル基から選択される。更に別の実施形態では、ｂは３〜１５であり、一方の末端Ｒ１が反応性基を含み、他方の末端Ｒ１は、１〜６個の炭素原子を有する一価アルキル基を含み、残りのＲ１は、１〜３個の炭素原子を有する一価アルキル基を含む。この実施形態のシリコーン成分の非限定例には、（モノ−（２−ヒドロキシ−３−メタクリルオキシプロピル）−プロピルエーテル末端ポリジメチルシロキサン（４００〜１０００ＭＷ））（「ＯＨ−ｍＰＤＭＳ」；式ＩＩＩの構造）、
【化３】
0006285008.tif 000004
モノメタクリルオキシプロピル末端モノ−ｎ−ブチル末端ポリジメチルシロキサン（例えば、８００〜１０００ＭＷ）、（「ｍＰＤＭＳ」；式ＩＶの構造）が挙げられる。
【化４】
0006285008.tif 000005
【００２２】
別の実施形態では、ｂは５〜４００又は１０〜３００であり、両末端Ｒ１は反応性基を含み、残りのＲ１は、炭素原子間のエーテル結合を有する場合があり、ハロゲンを更に含む場合がある、１〜１８個の炭素原子を有する一価アルキル基から独立して選択される。
【００２３】
別の実施形態では、１〜４個のＲ１は、式Ｖのビニルカーボネート又はカルバメートを含む。
【化５】
0006285008.tif 000006
式中、ＹがＯ−、Ｓ−、又はＮＨ−を示し、Ｒがヒドロゲン又はメチルを示し、ｑが０又は１である。
【００２４】
シリコーン含有ビニルカーボネート又はビニルカルバメートモノマーとしては、具体的には、１，３−ビス［４−（ビニルオキシカルボニルオキシ）ブト−１−イル］テトラメチル−ジシロキサン、３−（ビニルオキシカルボニルチオ）プロピル−［トリス（トリメチルシロキシ）シラン］、３−［トリス（トリメチルシロキシ）シリル］プロピルアリルカルバメート、３−［トリス（トリメチルシロキシ）シリル］プロピルビニルカルバメート、トリメチルシリルエチルビニルカーボネート、トリメチルシリルメチルビニルカーボネート、及び式ＶＩの化合物が挙げられる。
【化６】
0006285008.tif 000007
【００２５】
約２００未満の弾性率を有する生物医学装置が望ましい場合、１つのＲ１のみが反応性基を含み、残りのＲ１基のうちの２つ以下が一価シロキサン基を含む。
【００２６】
別の好適なシリコーン含有マクロマーは、フルオロエーテル、ヒドロキシ末端ポリジメチルシロキサン、イソホロンジイソシアネート、及びイソシアネートエチルメタクリレートの反応によって形成される式ＶＩＩ（式中、ｘ＋ｙは１０〜３０の範囲の数である）の化合物である。
【化７】
0006285008.tif 000008
【００２７】
本発明で用いるのに好適な他のシリコーン成分には、ポリシロキサン、ポリアルキレンエーテル、ジイソシアネート、ポリフッ素化炭化水素、ポリフッ素化エーテル、及び多糖類基を含有するマクロマーなど、国際公開第９６／３１７９２号に記載されているものが挙げられる。別の種類の好適なシリコーン含有成分には、米国特許第５，３１４，９６０号、同第５，３３１，０６７号、同第５，２４４，９８１号、同第５，３７１，１４７号、及び同第６，３６７，９２９号に開示されているもののような、ＧＴＰを介して作製されたシリコーン含有マクロマーが挙げられる。米国特許第５，３２１，１０８号、同第５，３８７，６６２号、及び同第５，５３９，０１６号には、（末端ジフルオロ置換炭素原子に結合した水素原子を有する極性フッ素化グラフト又は側基を有するポリシロキサンについて記載されている。米国特許公開第２００２／００１６３８３号には、エーテル及びシロキサニル結合を含む親水性シロキサニルメタクリレートと、ポリエーテル及びポリシロキサニル基を含む架橋性モノマーとが記載されている。前述のポリシロキサンのいずれも、シリコーン含有成分として本発明に用いることができる。本発明とともに用いてもよい他のシリコーン含有材料には、アクアフィルコンＡ、バラフィルコンＡ、ガリフィルコンＡ、セノフィルコンＡ、コンフィルコン、ロトラフィルコンＡ、及びロトラフィルコンＢが挙げられる。
【００２８】
約８２７ｋＰａ（１２０ｐｓｉ）未満の弾性率が望ましい場合、コンタクトレンズ配合物中で用いるシリコーン含有成分の質量分率の大部分は、重合性官能基を１つだけ含むべきである（「単官能性シリコーン含有成分」）。この実施形態では、酸素透過率と弾性率との望ましいバランスを保証するために、２つ以上の重合性官能基を有するすべての成分（「多官能成分」）が、反応性成分の１０ｍｍｏｌ／１００ｇ以下、好ましくは７ｍｍｏｌ／１００ｇ以下を占めることが好ましい。
【００２９】
シリコーン成分は、モノ（メタ）アクリルオキシプロピル末端、モノ−ｎ−アルキル末端ポリジアルキルシロキサン；ビス−３−アクリルオキシ−２−ヒドロキシプロピルオキシプロピルポリジアルキルシロキサン；（メタ）アクリルオキシプロピル末端ポリジアルキルシロキサン；モノ−（３−（メタ）アクリルオキシ−２−ヒドロキシプロピルオキシ）プロピル末端、モノ−アルキル末端ポリジアルキルシロキサン；モノメタクリルアミドプロピル末端、モノ−ｎ−アルキル末端ポリジアルキルシロキサン；ビス−３−（メタ）アクリルアミド−２−ヒドロキシプロピルオキシプロピルポリジアルキルシロキサン；（メタ）アクリルアミドプロピル末端ポリジアルキルシロキサン；モノ−（３−（メタ）アクリルアミド−２−ヒドロキシプロピルオキシ）プロピル末端、モノ−アルキル末端ポリジアルキルシロキサン；及びこれらの混合物からなる群から選択され得る。
【００３０】
シリコーン成分はまた、モノ（メタ）アクリルオキシプロピル末端、モノ−ｎ−アルキル末端ポリジアルキルシロキサン；ビス−３−アクリルオキシ−２−ヒドロキシプロピルオキシプロピルポリジアルキルシロキサン；（メタ）アクリルオキシプロピル末端ポリジアルキルシロキサン；モノ−（３−（メタ）アクリルオキシ−２−ヒドロキシプロピルオキシ）プロピル末端、モノ−アルキル末端ポリジアルキルシロキサン；及びこれらの混合物からなる群から選択され得る。
【００３１】
シリコーン成分を、モノ（メタ）アクリレート末端ポリジメチルシロキサン；ビス−３−アクリルオキシ−２−ヒドロキシプロピルオキシプロピルポリジアルキルシロキサン；及びモノ−（３−（メタ）アクリルオキシ−２−ヒドロキシプロピルオキシ）プロピル末端、モノ−ブチル末端ポリジアルキルシロキサン；及びこれらの混合物から選択され得る。
【００３２】
シリコーン成分の平均分子量は、約４００〜約４０００ダルトンであってもよい。
【００３３】
シリコーン含有成分（複数可）は、反応性混合物の（例えば、希釈剤を除く）、すべての反応性成分に基づいて、約９５重量％までの量、幾つかの実施形態では、約１０〜約８０の量、他の実施形態では、約２０〜約７０重量％の量で存在してもよい。
【００３４】
その他の成分
本発明のヒドロゲルが形成される反応混合物はまた、親水性モノマー、ポリマー、又はそれらの組み合わせを含む親水性成分を含んでもよい。親水性成分は当該技術分野で知られており、結果として得られるヒドロゲル及び眼科装置（コンタクトレンズを含む）に対して、含水量を与え、湿潤性（接触角を介して測定）を改善する。好適な親水性成分は、ヒドロゲルを調製するために用いられる、知られている親水性モノマーを含む。例えば、アクリル基（ＣＨ２＝ＣＲＯＸ、式中、Ｒは水素又はＣ１〜６アルキルであり、ＸはＯ又はＮである）、又はビニル基（Ｃ＝ＣＨ２）を含むモノマーを用いてもよい。親水性モノマーの例は、Ｎ，Ｎジメチルアクリルアミド、２−メタクリル酸ヒドロキシエチル、２−ヒドロキシプロピルメタクリレート、グリセロールメタクリレート、２−ヒドロキシエチルメタクリルアミド、２−ヒドロキシプロピルメタクリルアミド、ポリエチレングリコールモノメタクリレート、メタクリル酸、アクリル酸、Ｎ−ビニルピロリドン、Ｎ−ビニル−Ｎ−メチルアセトアミド、Ｎ−ビニル−Ｎ−エチルアセトアミド、Ｎ−ビニル−Ｎ−エチルホルムアミド、Ｎ−ビニルホルムアミドである。また、反応性及び非反応性ポリマー及びそのコポリマーも用いてよい。
【００３５】
コンタクトレンズの製造
コンタクトレンズは、シリコーン成分を含む反応性混合物から製造され得る。本発明の反応性混合物は、回転成形及び静的成形を含む、コンタクトレンズの生産において反応性混合物を成形するための任意の知られたプロセスを介して硬化されてもよい。回転成形法は、米国特許第３，４０８，４２９号及び同第３，６６０，５４５号に開示され、静的成形法は、米国特許第４，１１３，２２４号及び同第４，１９７，２６６号に開示されている。一実施形態では、本発明のコンタクトレンズは、ヒドロゲルの直接成形により形成され、これは、経済的であり、水和コンタクトレンズの最終形状に対する正確な制御を可能にするものである。この方法では、反応性混合物を所望のヒドロゲルの最終形状を有する成形型中に定置し、反応性混合物をモノマーが重合する条件に供し、それにより、所望の最終製品のおおよその形状のポリマーを製造する。
【００３６】
一実施形態では、硬化させた後に、コンタクトレンズに抽出を行なって未反応成分を取り除き、コンタクトレンズをコンタクトレンズ金型から離型する。抽出は、アルコール等の有機溶媒等の従来の抽出流体を用いて行なってもよく、又は水溶液を用いて抽出してもよい。
【００３７】
水溶液は、水を含む溶液である。水溶液は、少なくとも約３０重量％の水、少なくとも約５０重量％の水、少なくとも約７０％の水、又は少なくとも約９０重量％の水を含んでいてもよい。水溶液にはまた、離型剤、潤滑剤、スリップ剤、医薬及び栄養補給成分、それらの組み合わせなどの更なる水溶性成分を含んでもよい。
【００３８】
離型剤は、水と組み合わせたときに、コンタクトレンズを金型から離型するのに必要な時間を、離型剤を含まない水溶液を用いてこのようなコンタクトレンズを離型するのに必要な時間と比べて短縮する化合物又は化合物の混合物である。水溶液を用いる場合、水溶液は、約１０重量％未満、他では約５重量％未満の、イソプロピルアルコール等の有機溶媒を含み、別の実施形態では有機溶媒を含まない。これらの実施形態では、水溶液は、精製、再生利用、又は特別な廃棄処置等の特別な処理を必要としない。
【００３９】
抽出は、例えば、水溶液中にコンタクトレンズを浸漬すること、又は水溶液の流れにコンタクトレンズをさらすことを介して行なうことができる。抽出はまた、例えば、以下のうちの１つ又は２つ以上を含むことができる。水溶液を加熱すること、水溶液を攪拌すること、水溶液中の離型助剤のレベルをコンタクトレンズの離型を生じさせるのに十分なレベルにまで上昇させること、コンタクトレンズの機械又は超音波撹拌を行なうこと、及びコンタクトレンズからの未反応成分の適切な除去を容易にするのに十分なレベルまで水溶液中に少なくとも１種の浸出助剤を組み込むこと。前述したことは、バッチ又は連続プロセスで、熱、撹拌、又は両方を加えることを伴って又は伴わずに行なってもよい。
【００４０】
物理的撹拌を適用して、浸出及び離型を容易にしてもよい。例えば、コンタクトレンズが付着したコンタクトレンズ金型部分を、水溶液内で振動させるか又は前後に動かすことができる。超音波を水溶液に通すことを用いてもよい。
【００４１】
コンタクトレンズを、オートクレーブ処理などの、しかしこれに限定されない既知の手段によって滅菌してもよい。
【００４２】
フッ化物試薬との反応
上述したように、コンタクトレンズをフッ化物試薬と接触させる。「フッ化物試薬」は、フッ化物イオン、又はフッ化物イオンを離型することができる化合物であり、例えばフッ化物塩である。「フッ化物塩」は、カチオン及びフッ化物イオンを含むイオン化合物である。フッ化物塩は、１つ又は２つ以上のフッ化物イオンを含んでもよい。また、フッ化物塩は、ポリマー性フッ化物塩であってもよい（すなわち、カチオンはポリマーである）。ポリマー性フッ化物塩の例については以下に開示する。代替的に、フッ化物試薬は、非ポリマー性フッ化物塩である（すなわち、カチオンはポリマーではない）。一実施形態では、フッ化物塩は、１つ又は２つ以上のアンモニウムカチオン基が含まれる（すなわち、「フッ化アンモニウム塩」）。フッ化アンモニウム塩は、以下の組成を有していてもよい。
（ＮＲ２Ｒ３Ｒ４Ｒ５）＋Ｆ−
式中、Ｒ２〜Ｒ５は、Ｈ、アリール基、Ｃ１〜Ｃ８アルキル基から独立して選択され、これはアリール基と置換されてもよいが、ただし、Ｒ２〜Ｒ５のうちのいずもアリール基を含んでいないときには、Ｒ２〜Ｒ５のうちの１つのみがＨである。Ｒ２〜Ｒ５はまた、Ｈ、アリール基、Ｃ１〜Ｃ４アルキル基から独立して選択されてもよく、これはアリール基と置換されてもよいが、ただし、Ｒ２〜Ｒ５のうちのいずれもアリール基を含んでいないときには、Ｒ２〜Ｒ５のうちの１つのみがＨである。フッ化アンモニウム塩の例には、トリアルキルアンモニウムフルオリド及びテトラアルキルアンモニウムフルオリド等のアリールアンモニウムフルオリド、アルキルアンモニウムフルオリドが挙げられるがこれらに限定されず、アルキル基は、１〜８個の炭素原子及びアリールアンモニウムフルオリドを有している。テトラブチルアンモニウムフルオリド及びテトラメチルアンモニウムフルオリド又はテトラアリールアンモニウムフルオリド等の、アルキル基が１〜８個の炭素原子を有するテトラアルキルアンモニウムフルオリドの例。アリールアンモニウムフルオリドの例には、ベンザルコニウムフルオリドが挙げられる。このようなフッ化物塩の他の例には、以下のものが含まれるが、これらに限定されない。フッ化セシウム、フッ化ナトリウム、フッ化アンモニウム、フッ化カリウム、及びトリス（ジメチルアミノ）スルホニウムジフルオロトリメチルシリケート。
【００４３】
反応は、コンタクトレンズが水和（例えば、完全に又は部分的に水和）状態か又は脱水状態の間に起こる場合がある。水が多すぎると、場合によっては反応を妨げることが考えられるため、反応を脱水されたコンタクトレンズ上で行なうことが好ましい場合がある。したがって、本発明を行なう方法の１つは、金型内で、又は旋盤プロセスを介して、水の含有がほとんどないか又はまったくない（例えば、１０％未満の水和の）ポリマーからコンタクトレンズを形成することである。したがってコンタクトレンズを、フッ化物試薬と反応させて、それから水和させることができる。代替的に、水和コンタクトレンズを部分的又は完全に乾燥させて、それからフッ化物試薬と反応させ、そして再水和させることができる。コンタクトレンズは、代替的に、フッ化物試薬で処理する前に、ペグ・ジメチルエーテル等の水抽出溶媒で処理することができる。
【００４４】
有用な方法の１つは、フッ化物反応を、２つ割り型に形成されたコンタクトレンズ上で、型半分が分離された後で、かつコンタクトレンズが依然として一方の型半分に付着している間に、行なうことである。この結果、フッ化物反応をコンタクトレンズの１つの側面上のみで行なうことができる場合があり、したがって、水和後に、レンズの一方の面上の表面特性が他方と比べて異なっているコンタクトレンズが生成される。
【００４５】
フッ化物試薬と反応させる目的は、コンタクトレンズの表面上のシリコンの量を低減することであり、好ましくは、この低減は主としてコンタクトレンズの表面に限定され、またコンタクトレンズのバルク特性の変化がほとんどないか又はまったくない（例えば、含水量又はＤｋの変化が約５％未満である）。一実施形態では、本方法によって、表面上のシリコンの量が、少なくとも２０％、例えば少なくとも３０％、例えば少なくとも４０％、例えば少なくとも６０％低減する（例えば、コンタクトレンズの表面上のシリコンの量が、未処理のレンズ上のシリコンの量の８０％未満、例えば６５％未満、例えば６０未満％、例えば４０未満％である）。コンタクトレンズの表面上のシリコーンの量を求めるために用いる方法は、本明細書で説明するＸＰＳである。一実施形態では、本方法によって、本明細書で説明するセシル滴接触角法で測定したとき、少なくとも１０°、例えば少なくとも２０°、例えば少なくとも３０°だけコンタクトレンズの接触角が（）低減する場合がある。一実施形態では、コンタクトレンズの表面上のシリコンの量は、前記反応前のコンタクトレンズの表面と比べて、少なくとも２０％、例えば、少なくとも３０％、例えば少なくとも４０％、例えば少なくとも６０％、低減される。
【００４６】
フッ化物試薬とコンタクトレンズとの反応は、フッ化物試薬に対する溶媒が存在する状態で又は存在しない状態で行なってもよい。使用してもよい溶媒の例には、テトラヒドロフラン、ポリエチレングリコール、ポリエチレングリコールモノメチルエーテル、ポリエチレングリコールジメチルエーテル、プロピレングリコール、及びグリセロール等の水及び有機溶媒が挙げられる。好ましい溶媒は、かなりの量のフッ化物試薬を溶解することができるが、特にフッ化物試薬と組み合わせたとき、反応中にコンタクトレンズを実質的に膨潤させる（ことによって、例えば、コンタクトレンズに浸透するフッ化物試薬の能力を低下させて、その結果、コンタクトレンズのバルク特性を潜在的に変化させる）ことをしない。望ましい溶媒は、レンズの膨潤が、約１０％未満、いくつかの実施形態では約５％未満であり、これは、処理前後でレンズの直径を測定することによって測定してもよい。膨潤がより高い溶媒は、接触工程が短い（約５分間以下）であれば、許容できる場合がある。
【００４７】
コンタクトレンズのバルク特性を維持するために、フッ化物試薬がコンタクトレンズの表面を越えて著しく浸透しないことが好ましい。また、ポリマーの分子量及びサイズが増すと、コンタクトレンズ母材による浸透が著しく減少するか又はなくなるので、ポリマー性フッ化物イオン源を用いて滞留時間を延ばしてもよい。フッ化ナトリウム等の適切なフッ化物供給源を用いてハロゲンを交換することにより、望ましい対応するポリマー性フッ化物含有種が容易に得られる。また、ビグアニド及びビスビグアニドのフッ化水素塩を含有する消毒剤は、フッ化物イオンの適切な供給源として機能する場合がある。このようなポリマー性カチオンの例には、以下のものが挙げられるがこれらに限定されない。ポリクオタニウム、例えばポリ（オキシエチレン（ジメチルイミニオ）エチレン（ジメチルイミニオ）エチレンジクロリド）（ポリクオタニウム−４２）、エタノール、２，２’，２”−ニトリロトリス−、次を伴うポリマー：１，４−ジクロロ−２−ブテン及びＮ，Ｎ，Ｎ’、Ｎ’−テトラメチル−２−ブテン−１，４−ジアミン（ポリクオタニウム−１）、ポリ［ビス（２−クロロエチル）エーテル−アルト−１，３−ビス［３−（ジメチルアミノ）プロピル］尿素］（ポリクオタニウム−２）、ヒドロキシエチルセルロースジメチルジアリルアンモニウムクロライドコポリマー（ポリクオタニウム−４）、アクリルアミド及び四級化ジメチルアンモニウムエチルメタクリレート（ポリクオタニウム−５）のコポリマー、ポリ（ジアリルジメチルアンモニウムクロリド）（ポリクオタニウム−６）、アクリルアミド及びジアリルジメチルアンモニウムクロリド（ポリクオタニウム−７）のコポリマー、ポリクオタニウム−８、ポリクオタニウム−９、四級化ヒドロキシエチルセルロース（ポリクオタニウム−１０）、ビニルピロリドン及び四級化ジメチルアミノエチルメタクリレート（ポリクオタニウム−１１）のコポリマー、ポリクオタニウム−１２、ポリクオタニウム−１３、ポリクオタニウム−１４、アクリルアミド−ジメチルアミノエチルメタクリレートメチルクロライドコポリマー（ポリクオタニウム−１５）、ビニルピロリドン及び四級化ビニルイミダゾール（ポリクオタニウム−１６）のコポリマー、ポリクオタニウム−１７、ポリクオタニウム−１８、ポリクオタニウム−１９、ポリクオタニウム−２０、アクリル酸及びジアリルジメチルアンモニウムクロリド（ポリクオタニウム−２２のコポリマー、ポリクオタニウム−２４、ポリクオタニウム−２７、ビニルピロリドン及びメタクリルアミドプロピルトリメチルアンモニウム（ポリクオタニウム−２８）のコポリマー、ポリクオタニウム−２９、ポリクオタニウム−３０、ポリクオタニウム−３１、ポリ（アクリルアミド２−メタクリルオキシエチルトリメチルアンモニウムクロライド）（ポリクオタニウム−３２）、ポリクオタニウム−３３、ポリクオタニウム−３４、ポリクオタニウム−３５、ポリクオタニウム−３６、ポリ（アクリルアミド２−メタクリルオキシエチルトリメチルアンモニウムクロライド）（ポリクオタニウム−３７）、アクリル酸、アクリルアミド、及びジアリルジメチルアンモニウムクロリド（ポリクオタニウム−３９）のターポリマー、ポリ［オキシエチレン（ジメチルイミニオ）エチレン（ジメチルイミニオ）エチレンジクロリド］（ポリクオタニウム−４２）、ポリクオタニウム−４５、ビニルカプロラクタム、ビニルピロリドン、及び四級化ビニルイミダゾール（ポリクオタニウム−４６）のターポリマー、アクリル酸、メタクリルアミドプロピルトリメチルアンモニウムクロライド、及びメチルアクリレート（ポリクオタニウム−４７）のターポリマー、ポリエチレンイミン、ポリリシン及びポリ（アリルアミン）。使用可能な他のカチオン性ポリマーは、ホスホニウムイオンを含むものである。好ましいカチオン性ポリマーは、四級アンモニウム基を含む。
【００４８】
理論に束縛されるものではないが、水又は他の水素結合供与体により、フッ化物イオンの反応性がそれらに対する水素結合によって低下する場合があると考えられる。水素結合供与体に囲まれていないフッ化物イオンは、「裸のフッ化物」と言われることもある。これを考慮して、水を希釈剤として効果的に使用できることは驚くべきことである。しかし、シリコーンハイドロゲル材料とテトラブチルアンモニウムフルオリドの反応は、結果として生じる水和シリコーンハイドロゲルの接触角を低減する場合があるが、反応液中で用いる水が多すぎると、この低減は観察されないことが分かっている。比較的高濃度のフッ化物の存在下で、水を溶媒として適度な量で用いてもよい場合がある。
【００４９】
フッ化物試薬との反応を、表面シリコンの望ましい低減が生じるのに十分な時間、温度、及び濃度で行なってもよい。コンタクトレンズをフッ化物試薬と接触させる時間が、望ましい表面化学変化を引き起こすのに必要な時間よりも長いと、バルク特性が変化する可能性がより高い。
【００５０】
ＴＢＡＦ等の非ポリマー性フッ化物試薬を用いるときの好ましい時間の範囲は、１０〜１８００秒、例えば１５〜９００秒、例えば３０〜３００秒である。非ポリマー性フッ化物用いたときに反応を行なう好ましい温度は、０℃〜１００℃、例えば１０℃〜６０℃、例えば２０℃〜４０℃の範囲である。非ポリマー性フッ化物の好ましい濃度は、０．０５〜４モル、例えば０．１〜２モル、例えば０．５〜１．５モルの範囲である。
【００５１】
Ｘ線光電子分光法（「ＸＰＳ」）方法１
可能な汚染源を減らすために、すべてのコンタクトレンズを取り扱う際に用いるは、イソプロパノール及びヘキサン中での一連の音波処理を用いて十分に洗浄されたもののみである。ポリエチレン及び綿手袋を、全体を通して用いた。コンタクトレンズをパッケージングから取り出して、脱イオン水（１８．２Ω）中での洗い流し及び浸漬処置を施すことを、分析前に行なう。洗い流した後に最低１５分間浸漬する１サイクルは、１つの「洗浄サイクル」に相当する。洗い流し及び浸漬をそれぞれ、別個の清浄なペトリ皿内で行なう。このような洗浄サイクルを２回、すべてのコンタクトレンズ上で用いる。
【００５２】
洗浄されたコンタクトレンズを次に、おおよその半径が８ｍｍの半球状支持体（ガラス又は３１６グレードステンレス鋼、イソプロパノール及びヘキサン中で洗浄済み）上に同心円状に取り付ける。過剰な湿分は、レンズティッシュを用いて、頂点に触れることなく、コンタクトレンズのエッジから注意深く取り除く。この方法によって、コンタクトレンズを切る必要がなくなり、処理を最小限にする。支持体の形状によって、更なる変更を伴わずに機器がコンタクトレンズの頂点に容易にアクセスすることが可能になる。コンタクトレンズは、分析が前面曲面上で行なえるように調製される。コンタクトレンズを清浄なペトリ皿内でレンズティッシュ（Ｆｉｓｈｅｒ  Ｓｃｉｅｎｔｉｆｉｃ，ＵＫ）上で空気中に放置して乾燥させて、すべての試料は、機器に移す前に、貯蔵のためのスズ箔内に注意深くシールされる。
【００５３】
１０ｍＡ放出電流及び１２０ｋＶアノード電位で動作する、単色化Ａｌ−Ｋα  Ｘ線源（１４８６．６ｅＶ）を伴うＡＸＩＳ−ＵＬＴＲＡ  ＸＰＳ機器（Ｋｒａｔｏｓ）（）を用いて、３×１０−８トールよりも良好な真空中で試料を分析する。ＡＸＩＳ−ＵＬＴＲＡを、Ｆｉｘｅｄ  Ａｎａｌｙｚｅｒ  Ｔｒａｎｓｍｉｓｓｉｏｎ（ＦＡＴ）モードで、電荷中和オンで用いる。パス・エネルギー、工程、及び他の機器パラメータを機器オペレータの要求通りに調整して、ワイド及び高分解能コアラインスキャンの両方におけるデータ品質を最適化する。分析領域は、楕円約７００μｍ×３００μｍ（ワイド・スキャンの場合）及び約１１０μｍ（高分解能コア・ライン・スキャンの場合）である。
【００５４】
データ分析をＣＡＳＡ−ＸＰＳソフトウェアを用いて行なって、ピーク面積から原子％値を求め、適切な場合にはコアラインスキャンをフィッティングする。
【００５５】
ＸＰＳ方法２
特別なドーム形状の試料マウント上に取り付ける前に、各コンタクトレンズ試料を超純粋水中で以下の方法で洗浄する。（１）迅速に洗い流す、（２）新しい水供給中に１０分間浸漬する、及び（３）新しい水供給中で第２の迅速な洗い流しを行なう。水和状態コールドステージ分析の場合、脱イオン（「ＤＩ」）水の液滴を、凍結させる前に各試料の中央付近に置く。そして、最初のポンプダウンの前に、イントロチャンバ内で、液体窒素を用いて）試料の凍結を行なう。氷の昇華が、イントロチャンバをポンピングダウンする間に起こる。氷が昇華したらすぐに、試料を機器の分析チャンバ内に導入する。スペクトル取得を、試料ステージが常に液体窒素によって冷却されている間に行なう。
【００５６】
【表１】
0006285008.tif 000009
【００５７】
セシル滴接触角法
セシル滴接触角技術を用いて、ＫＲＵＳＳ  ＤＳＡ−１００（商標）機器を室温で用いて、及びＤＩ水をプローブ液体として用いて、コンタクトレンズの表面湿潤性を測定することができる。試験すべきコンタクトレンズ（５枚／ロット）をホウ酸塩緩衝界面活性剤フリー包装用溶液中に浸漬して、当初のコンタクトレンズ包装用溶液からのキャリーオーバーを取り除く。各試験コンタクトレンズを、前曲線が外側に向かうように、適合したコンタクトレンズ保持器上に置いて、Ｗｈａｔｍａｎ  ＃１フィルタペーパで２０秒間、拭き取る。拭き取った直後に、コンタクトレンズをコンタクトレンズ保持器とともにセシル滴機器試料ステージ内に置いて、針が正確に中心に置かれて水滴が送られることを確実にする。３マイクロリットルのＤＩ水滴を、ＤＳＡ  １００−Ｄｒｏｐ  Ｓｈａｐｅ  Ａｎａｌｙｓｉｓソフトウェアを用いて生成し、液滴がコンタクトレンズから垂れ下がっていることを確実にする。ステージを上方に上げることによって、液滴をコンタクトレンズ表面と接触させる。液滴をコンタクトレンズ表面上で１〜３秒間平衡化させてから、コンタクトレンズの接触角の測定を内蔵分析ソフトウェアを用いて行なう。接触角に対する値の減少は、コンタクトレンズの表面の湿潤性が高まったことを示す。
【００５８】
脂質取り込み分析
標準曲線を、検査中の各コンタクトレンズのタイプに対してセットアップする。タグ付きコレステロール（コレステロールをＮＢＤ（［７−ニトロベンズ−２−オキサ−１，３−ジアゾール−４−イル］で標識したもの、ＣＨ−ＮＢＤ；Ａｖａｎｔｉ、Ａｌａｂａｓｔｅｒ、ＡＬ））は、３５℃でメタノール中に１ｍｇ／ｍＬの脂質がある貯蔵液中に可溶性になる。アリコートをこの貯蔵から取って、ｐＨ  ７．４におけるリン酸緩衝生理食塩水（ＰＢＳ）中の標準曲線を濃度範囲０〜１００マイクログラム／ｍＬにおいて作る。
【００５９】
各濃度で１ミリリットルの標準を、２４−ウェル細胞培養プレートのウェル内に配置する。各タイプの１０枚のコンタクトレンズを、別の２４−ウェルプレート内に配置して、２０マイクログラム／ｍＬの濃度ＣＨ−ＮＢＤ  １ｍＬ中に標準曲線試料と同時に浸漬する。別の組のコンタクトレンズ（５枚のコンタクトレンズ）を、脂質なしのＰＢＳ中に浸漬して、コンタクトレンズ自体が生成する任意の自己蛍光を補正する。すべての濃度を、ｐＨ  ７．４で、リン酸緩衝生理食塩水（ＰＢＳ）中に作製した。標準曲線、試験プレート（ＣＨ−ＮＢＤ中に浸漬したコンタクトレンズを含む）、及び対照プレート（ＰＢＳ中に浸漬したコンタクトレンズを含む）をすべて、アルミニウム箔に包んで暗さを維持し、２４時間、３５℃で撹拌しながら培養する。２４時間後、標準曲線、試験プレート、及び対照プレートを、培養器から取り出す。標準曲線プレートは、マイクロ・プレート蛍光リーダー（Ｓｙｎｅｒｇｙ  ＨＴ）上で即座に読み取る。
【００６０】
試験及び対照プレートからのコンタクトレンズは、それぞれの個々のコンタクトレンズを３〜５回、３つの連続バイアル瓶（約１００ｍｌのＰＢＳを含む）に浸漬することにより洗い流して、結合脂質のみの測定が、確実に、脂質のキャリーオーバーなく行なわれるようにする。コンタクトレンズを次に、各ウェル中に１ｍＬのＰＢＳを含む、未使用の２４−ウェルプレート中に配置して、蛍光リーダー上で読み取る。試験試料を読み取った後に、ＰＢＳを除去し、前述の通り、１ｍＬの未使用のＣＨ−ＮＢＤ溶液を、同一の濃度でコンタクトレンズ上に配置し、次のピリオドまで振動させながら、３５℃で培養器（）内に戻した。この処置を、コンタクトレンズ上で脂質が完全に飽和されるまで、１５日間繰り返す。飽和で得られた脂質量のみを報告する。
【００６１】
ＰＱ−１取り込み分析
ポリクオタニウム−１（ＰＱ−１）の取り込みが、コンタクトレンズとの可能な根源刺激として示されている。取り込みは、コンタクトレンズを浸漬する前の試験溶液中のＰＱ−１防腐剤含有量と７２時間後の試験液中の濃度との差として計算する。Ｏｐｔｉｆｒｅｅ  Ｒｅｐｌｅｎｉｓｈ（０．００１重量％のＰＱ−１、０．５６％のクエン酸塩二水和物、及び０．０２１％のクエン酸塩一水和物（ｗｔ／ｗｔ）を含み、Ａｌｃｏｎから市販されている）有するポリプロピレンコンタクトレンズケース（１枚のレンズ／３ｍＬ）内に、コンタクトレンズを配置する。３ｍＬの溶液を含むが、コンタクトレンズは含まない対照レンズ・ケースも用意する。コンタクトレンズ及び対照溶液を、室温で７２時間置く。１ｍＬの溶液を試料及び対照のそれぞれから取り出して、トリフルオロ酢酸（１０μＬ）と混合する。ＨＰＬＣ／ＥＬＳＤ及びＰｈｅｎｏｍｅｎｅｘ  Ｌｕｎａ  Ｃ５（４．６ｍｍ×５０ｍｍ；５μｍ粒径）カラムを使用し、以下の条件で分析を行なう。
機器：ＥＬＳＤ（又は同等物）を伴うＡｇｉｌｅｎｔ  １２００ＨＰＬＣ
ＥＬＳＤ：Ｔ＝１００℃、ゲイン＝１２、圧力＝０．４４ＭＰ（４．４バール）、フィルタ＝３ｓ（注：ＥＬＳＤパラメータは機器ごとに変わる場合がある）
ＨＰＬＣカラム：Ｐｈｅｎｏｍｅｎｅｘ  Ｌｕｎａ  Ｃ５（４．６ｍｍ×５０ｍｍ；５μｍ粒径）
移動相Ａ：Ｈ２０（０．１％  ＴＦＡ）
移動相Ｂ：アセトニトリル（０．１％  ＴＦＡ）
カラム温度：４０℃
注入容量：１００μＬ
ＨＰＬＣ実行条件（表Ａ）：
【００６２】
【表２】
0006285008.tif 000010
【００６３】
標準調製
Ａｌｃｏｎ  Ｏｐｔｉ−Ｆｒｅｅ  Ｒｅｐｌｅｎｉｓｈを貯蔵液として用いる（ＰＱ−１濃度＝１０ｍｃｇ／ｍＬ）。一連の分析標準を以下に説明するように調製する。それらを、ＰＱ−１を用いずに調製した汎用コンタクトレンズ溶液を用いて全量まで希釈し、良く混合する（表Ｃを参照）。
【００６４】
Ｏｐｔｉ−Ｆｒｅｅ  Ｒｅｐｌｅｎｉｓｈからの作業標準調製（表Ｂ）
【００６５】
【表３】
0006285008.tif 000011
注：作業標準を、オートサンプラー用バイアル瓶で直接調製する。
【００６６】
【表４】
0006285008.tif 000012
【００６７】
分析用の試料／標準調製
１ミリリットルのＭＰＳ試料（又は標準）と１０マイクロリットルのトリフルオロ酢酸とをオートサンプラー用バイアル瓶に置いて、蓋をして十分に振盪する。
【００６８】
分析
１．「標準Ｄ」の６回の注入を行なってシステム適合性を評価する。ピーク面積及び保持時間のＲＳＤ％は、システム適合性に合格するためには≦５％でなければならない。
２．作業標準Ａ−Ｅを注入して較正曲線を形成する。相関係数の二乗（ｒ２）は≧０．９９でなければならない。
３．試料を注入した後にブラケット標準を注入する（標準Ｄ）。ブラケット標準のピーク面積は、システム適合性注入からの平均ピーク面積の±１０％でなければならない。
【００６９】
計算
吸光度対濃度のグラフは、各ＰＱ−１標準溶液の濃度に対応するピーク面積値をプロットすることによって構成される。試料中のＰＱ−１の濃度を二次方程式を解くことによって計算する。この計算は、Ｃｈｅｍｓｔａｔｉｏｎ又はＥｍｐｏｗｅｒソフトウェアによって行なわなければならない。
Ｙ＝ａｘ２＋ｂｘ＋ｃ
Ｙ＝ピーク面積
Ｘ＝調製された試料中のＰＱ−１の濃度
Ａ及びＢ＝方程式の定数
Ｃ＝ｙ−切片
【００７０】
リゾチーム取り込み分析
リゾチームは、天然に存在する抗菌タンパク質である。取り込みは以下のように測定する。リゾチーム取り込み試験用に使用されたリゾチーム溶液は、１．３７ｇ／Ｌの炭酸水素ナトリウム及び０．１ｇ／ＬのＤ−グルコースを補ったリン酸生食緩衝液に中に、濃度２ｍｇ／ｍＬで可溶化させたニワトリ卵白（Ｓｉｇｍａ、Ｌ７６５１）から得たリゾチームを含んでいた。各実施例について、３枚のコンタクトレンズが、それぞれのタンパク質溶液を用いて試験され、３枚が、ＰＢＳを対照溶液として用いて試験される。試験コンタクトレンズを、殺菌したガーゼ上で包装用溶液を除去するために拭き取り、無菌鉗子を用いて、各ウェルが２ｍＬのリゾチーム溶液を含む、殺菌した２４のウェル細胞培養プレート（１枚のレンズ／ウェル）へ、無菌状態で移す）。各コンタクトレンズを溶液中に完全に浸漬する。対照として、コンタクトレンズを含まない１つのウェル内に２ｍＬのリゾチーム溶液を入れる。
【００７１】
コンタクトレンズを含むプレート、タンパク質溶液のみを含む対照プレート、及びＰＢＳ中のコンタクトレンズは、蒸発及び脱水を防ぐためにパラフィルムで覆い、軌道振とう器上に配置して、３５℃で、１００ｒｐｍで撹拌しながら、７２時間培養する。７２時間の培養期間後に、コンタクトレンズを３〜５回洗い流すことを、コンタクトレンズを、約２００ｍｌ体積のＰＢＳを含む３つ（３）の別個のバイアル瓶に浸漬することによって行なう。コンタクトレンズをペーパータオル上で拭き取って過剰なＰＢＳ溶液を除去し、殺菌した円錐チューブ内に移す（１枚のレンズ／チューブ）。各チューブは、各コンタクトレンズの組成に基づいて予想されるリゾチーム取り込み量の推定に基づいて決定される量のＰＢＳを含む。試験すべき各チューブ内のリゾチーム濃度は、製造業者が述べているアルブミン標準範囲（０．０５マイクログラム〜３０マイクログラム）内である必要がある。１００μｇ／コンタクトレンズ未満のリゾチームレベルを取り込むことが分かっている試料は、５倍に希釈する。５００μｇ／コンタクトレンズよりも高いリゾチームレベルを取り込むことが分かっている試料（エタフィルコンＡコンタクトレンズ等）は、２０倍に希釈する。ＰＢＳの１ｍＬアリコートを、エタフィルコン以外のすべての試料に対して用いる。２０ｍＬを、エタフィルコンＡコンタクトレンズに対して用いる。各対照コンタクトレンズを同様に処理する。ただし、ウェルプレートは、リゾチーム溶液の代わりにＰＢＳを含んでいた。
【００７２】
リゾチーム取り込みは、オン・レンズビシンコニン酸法を用いて、ＱＰ−ＢＣＡキット（Ｓｉｇｍａ、ＱＰ−ＢＣＡ）を用いて、製造業者によって説明された手順に従って測定し（標準前処理はキット内に説明されている）、ＰＢＳに浸漬させたコンタクトレンズについて測定した光学密度（バックグラウンド）を、リゾチーム溶液中に浸漬させたコンタクトレンズについて測定した光学密度から減じることによって計算する。光学密度は、５６２ｎｍにおける光学密度を読み取ることができるＳｙｎｅｒｇｙＩＩマイクロプレートリーダを用いて測定する。
【００７３】
含水量
コンタクトレンズの含水量を以下のように測定する。３枚のコンタクトレンズを３組、包装用溶液中に２４時間置く。各コンタクトレンズを、湿らせた布を用いて拭き取って、重量を計る。コンタクトレンズは、６０℃で４時間、１キロパスカル（０．４インチＨｇ）以下の圧力で乾燥させる。乾燥させたコンタクトレンズの重量を計る。含水量を以下のように計算する。
％含水量＝（湿潤重量−乾燥重量）／湿潤重量×１００
【００７４】
各試料について含水量の平均値及び標準偏差を計算して報告する。
【００７５】
弾性率、引張強度、及び破断伸び
材料の引張特性は、初期ゲージ高さまで下げられている好適なロード・セルが備え付けられた、一定速度の移動型引張試験機を用いて測定する。好適な試験機には、インストロンモデル（Instron model）１１２２又は５５４２が挙げられる。１．３３センチメートル（０．５２２インチ）の長さ、０．７０１センチメートル（０．２７６インチ）の「耳」幅、及び０．５４１センチメートル（０．２１３インチ）の「首」幅を有するドッグ・ボーン形状の試料を、グリップ内に載置して、一定の歪み速度５ｃｍ／ｍｉｎ（２ｉｎ／ｍｉｎ）で、破断するまで引き伸ばす。試料の初期ゲージ長さ（Ｌｏ）及び破断時の試料長さ（Ｌｆ）を測定する。各組成の１２の試料を測定して、平均値を報告する。伸び率（％）＝［（Ｌｆ−Ｌｏ）／Ｌｏ］×１００である。応力／歪み曲線の初期直線部分において、引張弾性率を測定する。靱性は、ｌｂ．／ｉｎ３で測定する。
【００７６】
酸素透過率（Ｄｋ）
Ｄｋは以下のようにして測定する。４ｍｍ直径の金カソード及び銀リングアノードからなるポーラログラフ酸素センサ上にコンタクトレンズを配置して、上側をメッシュ支持体で覆う。コンタクトレンズを、２．１％  Ｏ２に加湿された大気にさらす。コンタクトレンズを通って拡散する酸素を、センサによって測定する。コンタクトレンズを互いに積み重ねて厚さを増加させるか、又はより厚いコンタクトレンズを用いる。厚さ値が著しく異なる４つの試料のＬ／Ｄｋを測定して、厚さに対してプロットする。回帰直線勾配の逆数が試料のＤｋである。参照値は、この方法を使用して市販のコンタクトレンズについて測定した値である。バラフィルコンＡコンタクトレンズ（Ｂａｕｓｃｈ  ＆  Ｌｏｍｂから入手可能）は、測定値がほぼ７９バーラーである。エタフィルコンコンタクトレンズは、測定値が２０〜２５バーラーである。（１バーラー＝１０−１０（ｃｍ３ガス×ｃｍ２）／（ポリマーのｃｍ３×秒×ｃｍ  Ｈｇ））。
【実施例】
【００７７】
これらの実施例は本発明を限定するものではない。それらは、本発明を実施する方法を示唆することのみが意図されている。コンタクトレンズ並びに他の専門分野に精通している者であれば、本発明を実施する他の方法を見出す場合がある。以下の略語を以下の実施例で用いる。
【００７８】
【表５】
0006285008.tif 000013
【００７９】
実施例１−コンタクトレンズを、ＴＢＡＦを用いて水中で処理する
反応性混合物を、４６．９％（ｗｔ）トリス（Ｇｅｌｅｓｔ  ＳＩＭ６４８７．６）、４４．９％  ＤＭＡ、８．０％  ＨＥＭＡ、及び０．３％  Ｄａｒｏｃｕｒ  １１７３で生成した。ブレンドを、窒素雰囲気中に約３０分間置いた後に、窒素雰囲気下でプラスチック・コンタクトレンズ金型（前面はＺｅｏｎｏｒで作られ、背面はポリプロピレンで作られている）内に配置し、３０分間、Ｐｈｉｌｉｐｓ  ＴＬ２０Ｗ／０９Ｎ  ＵＶ蛍光灯を用いて照射した。型半分を分離し、乾燥したコンタクトレンズを、コンタクトレンズを含む型半分を曲げることによって取り出した。
【００８０】
乾燥したコンタクトレンズを、ＴＢＡＦの７５％（ｗｔ）水溶液中に室温で約４８０分間、浸漬した。コンタクトレンズを取り出し、水で洗い流して、ホウ酸塩緩衝食塩水中で水和した。
【００８１】
また、比較コンタクトレンズを、ＴＢＡＦ処理を省略することによって作製した。処理及び未処理のコンタクトレンズの表面を拭き取って乾燥させて、水滴を表面上に配置したときに、液滴が未処理の対照上よりも処理コンタクトレンズ上により平坦に配置されたことを観察することができた。試験及び比較コンタクトレンズのセシル滴接触角を測定した。結果を表１に示す。
【００８２】
表面元素分析を、Ｘ線光電子分光法（ＸＰＳ、方法１）を用いて行なった。この結果も表１に示す。ＸＰＳ方法で測定したときにシリコンが減少しているということは、シリコンがフッ化物試薬によってコンタクトレンズの表面から除去されていることを示している。また、接触角の低減は、反応がコンタクトレンズの表面上で起こったことを示している。
【００８３】
【表６】
0006285008.tif 000014
＊５枚のコンタクトレンズから得た測定値の平均値と標準偏差
＊＊コンタクトレンズ配合物に基づいて計算
【００８４】
実施例２−コンタクトレンズを、ＴＢＡＦを用いて水中で処理する
実施例１の基本手順に従い、かつ表２の反応性混合物を用いて、１５分間、Ｐｈｉｌｉｐｓ  ２０Ｗ／０３Ｔ蛍光灯を３．２ｍＷ／ｃｍ２、６０℃で用いて照射することにより硬化させて、コンタクトレンズを形成した。
【００８５】
試験コンタクトレンズを、ＴＢＡＦの７５％（ｗｔ）水溶液中に室温で約０（対照）、１、５、又は１０分間、浸漬した。コンタクトレンズを取り出し、水で洗い流して、ホウ酸塩緩衝食塩水中で水和した。試験及び比較コンタクトレンズのセシル滴接触角を測定した。結果を表３に示す。
【００８６】
【表７】
0006285008.tif 000015
【００８７】
【表８】
0006285008.tif 000016
【００８８】
５分間処理したコンタクトレンズを、イソプロパノールを用いて抽出した後で、ホウ酸塩緩衝食塩水を用いて再水和した。０及び５分間のコンタクトレンズの表面元素分析を、Ｘ線光電子分光法（ＸＰＳ−方法１）を用いて行なった。結果（表４）は、コンタクトレンズの表面上での元素Ｓｉの量の実質的な減少を示している（３３％減少）。
【００８９】
【表９】
0006285008.tif 000017
【００９０】
実施例３−コンタクトレンズを、ＴＢＡＦを用いて水中で処理する
反応性混合物を、４７％（ｗｔ）トリス（Ｇｅｌｅｓｔ  ＳＩＭ６４８７．６−０６）、４５％  ＤＭＡ、８．０％  ＨＥＭＡ、及び０．１３％  Ｉｒｇａｃｕｒｅ  ８１９で作製した。ブレンドを真空を適用することによって脱酸素した後に、窒素で満たした。コンタクトレンズを、プラスチック・コンタクトレンズ金型（前面はＺｅｏｎｏｒで作られ、背面はポリプロピレンで作られている）を用いて形成して、３０分間、Ｐｈｉｌｉｐｓ  ＴＬ２０Ｗ／０３Ｎ  ＵＶ蛍光灯を用いて照射した。型半分を分離し、乾燥したコンタクトレンズを、コンタクトレンズを含む型半分を曲げることによって取り出した。
【００９１】
乾燥したコンタクトレンズを、ＴＢＡＦの７５％（ｗｔ）水溶液中に室温で約５分間、浸漬した。コンタクトレンズを取り出し、水で洗い流して、ホウ酸塩緩衝食塩水中で水和した。
【００９２】
比較コンタクトレンズを、ＴＢＡＦ処理を省略することによって作製した。試験及び比較コンタクトレンズのセシル滴接触角を測定した。結果を表５に示す。実施例１と比べて短い反応時間において接触角の低減が得られることを示している。
【００９３】
【表１０】
0006285008.tif 000018
＊５枚のコンタクトレンズから得た測定値の平均値と標準偏差
【００９４】
実施例４−コンタクトレンズを、ＴＢＡＦを用いて水中で処理する
セノフィルコンＡ（ＰＶＰを含む）から作られた市販のコンタクトレンズを脱イオン水で洗い流し、それらをカウンタートップ上に空気中で約３日間置くことによって乾燥させた。乾燥した試験コンタクトレンズを、ＴＢＡＦの７５％（ｗｔ）水溶液中に室温で約５分間、浸漬した。コンタクトレンズを取り出し、水で洗い流して、ホウ酸塩緩衝食塩水中で水和した。
【００９５】
比較コンタクトレンズを作製したが、ＴＢＡＦ処理は省略した。試験及び比較コンタクトレンズのセシル滴接触角を測定した。結果を表６に示す。接触角の増加を示しており、これはコンタクトレンズ内にＰＶＰが存在する結果であり得る。
【００９６】
【表１１】
0006285008.tif 000019
＊５枚のコンタクトレンズから得た測定値の平均値と標準偏差
【００９７】
実施例５−コンタクトレンズを、ＴＢＡＦを用いて水中で処理する
実施例１の基本手順に従い、表７の反応性混合物を用いて、コンタクトレンズを形成し、Ｐｈｉｌｉｐｓ  ２０Ｗ／０３Ｔ蛍光灯を用いて、２〜２．５ｍＷ／ｃｍ２、６０℃で、１５分間照射をすることによって硬化させた。
【００９８】
試験コンタクトレンズを、ＴＢＡＦの７５％（ｗｔ）水溶液中に室温で約５分間、浸漬した。コンタクトレンズを取り出し、水で洗い流して、ホウ酸塩緩衝食塩水中で水和した。比較コンタクトレンズをＴＢＡＦ処理を用いずに作った。試験及び比較コンタクトレンズのセシル滴接触角及び脂質取り込みを測定した。結果を表８に示す。接触角及び脂質取り込みの両方の低下を示している。
【００９９】
【表１２】
0006285008.tif 000020
【０１００】
【表１３】
0006285008.tif 000021
＊５枚のコンタクトレンズから得た測定値の平均値と標準偏差
【０１０１】
実施例６−コンタクトレンズを、ＴＢＡＦを用いて水中で処理する
実施例１の基本手順に従い、表９の反応性混合物を用いて、コンタクトレンズを形成し、Ｐｈｉｌｉｐｓ  ２０Ｗ／０３Ｔ蛍光灯を用いて、２〜２．５ｍＷ／ｃｍ２、６０℃で、１５分間照射することによって硬化させた。
【０１０２】
試験コンタクトレンズを、ＴＢＡＦの７５％（ｗｔ）水溶液中に室温で約５分間、浸漬した。コンタクトレンズを取り出し、水で洗い流して、ホウ酸塩緩衝食塩水中で水和した。比較コンタクトレンズを、ＴＢＡＦ処理を用いずに作った。試験及び比較コンタクトレンズのセシル滴接触角及び脂質取り込みを測定した。試験及び比較コンタクトレンズの直径も測定した。結果を表１０に示す。脂質取り込みの減少及び接触角の維持を示している。
【０１０３】
【表１４】
0006285008.tif 000022
【０１０４】
【表１５】
0006285008.tif 000023
＊５枚のコンタクトレンズから得た測定値の平均値と標準偏差
【０１０５】
実施例７−コンタクトレンズを、ＴＢＡＦを用いて水中で処理する
実施例３から得た未処理の乾燥したコンタクトレンズを、ＴＢＡＦの７５％（ｗｔ）水溶液中に室温で０．５、１、又は３分間、浸漬した。コンタクトレンズを取り出し、水で洗い流して、ホウ酸塩緩衝食塩水中で水和した。試験及び比較コンタクトレンズのセシル滴接触角を測定した。結果を表１１に示す。反応時間を実施例３と比べて更に短縮できることを示している。
【０１０６】
【表１６】
0006285008.tif 000024
＊５枚のコンタクトレンズから得た測定値の平均値と標準偏差
【０１０７】
実施例８−コンタクトレンズを、ＴＢＡＦを用いて水中で処理する
反応性混合物を、５０％（ｗｔ）トリス（Ｇｅｌｅｓｔ  ＳＩＭ６４８７．６−０６）、４２％  ＤＭＡ、８．０％  ＨＥＭＡ、及び０．３％  Ｄａｒｏｃｕｒ  １１７３で作製した。ＴＢＡＦの７５％水中を脱イオン水を用いて希釈して、ある範囲のＴＢＡＦ濃度を伴う溶液を得た。実施例３から得た乾燥した未処理のコンタクトレンズを、これらのＴＢＡＦ溶液中に３分間、浸漬した。コンタクトレンズを取り出し、水で洗い流して、ホウ酸塩緩衝食塩水中で水和した。試験及び比較コンタクトレンズのセシル滴接触角を測定した。結果を表１２に示す。ＴＢＡＦ濃度を７５％未満に低減することができ、やはり接触角を低減していることを示している。
【０１０８】
【表１７】
0006285008.tif 000025
【０１０９】
実施例９−水和コンタクトレンズを、ＴＢＡＦを用いてグリセロール中で処理する
実施例８から得た未処理のコンタクトレンズを、８３．５％（ｗｔ）ＴＢＡＦ・３Ｈ２Ｏ及び１６．５％グリセロールの溶液に２分間浸漬し、水で洗い流して、ホウ酸塩緩衝食塩水中で水和させた。それらのセシル滴接触角は７０±５°であり、グリセロールは許容できる溶媒であることを示している。
【０１１０】
実施例１０−ＴＢＡＦの７５％水中で処理したコンタクトレンズの直径
実施例３から得た乾燥したコンタクトレンズをＴＢＡＦの７５％水を用いて種々の時間の長さ、処理して、それらの直径を測定した。結果を表１３に示す。コンタクトレンズ直径に対する重大な変化がなかったことを示唆しし、これは、フッ化物試薬がコンタクトレンズのバルク中のシリコーンと反応していないことを示している。
【０１１１】
【表１８】
0006285008.tif 000026
【０１１２】
実施例１１−ＴＢＡＦの７５％水中で処理したコンタクトレンズのバルク特性
コンタクトレンズをＴＢＡＦ中に１分間、浸漬したことを除いて、実施例３と同様にコンタクトレンズを作り、ＴＢＡＦを用いて処理した。結果として得られる水和コンタクトレンズの材料特性及び脂質取り込みを測定して、ＴＢＡＦ処理なしで作った未処理の対照コンタクトレンズのそれと比べた。結果を表１４に示す。この表は、コンタクトレンズ特性（弾性率、伸長、引張強度、含水量、及びＤｋ）に対する実質的な変化がないことを示しており、フッ化物試薬がコンタクトレンズのバルク中でシリコーンと反応していないことを示している。しかし、脂質取り込み、表面特性は低減した。
【０１１３】
【表１９】
0006285008.tif 000027
【０１１４】
実施例１２−コンタクトレンズをＴＢＡＦを用いてペグ−ジメチルエーテル中で処理する。
【０１１５】
溶液を、１．０ｇのＴＢＡＦ・３Ｈ２Ｏ及び３．０ｇのポリ（エチレングリコール）ジメチルエーテル（２５０ＭＷ、Ａｌｄｒｉｃｈより）で作った。実施例３から得た未処理の乾燥したコンタクトレンズを、この溶液中に３分間浸漬してから、水で洗い流して、ホウ酸塩緩衝食塩水中で水和させた。結果として得られるコンタクトレンズのセシル滴接触角は３０±１０°であった。処理した水和コンタクトレンズの直径は１３．０±０．０３ｍｍであり、ＴＢＡＦを用いた処理がなされていない水和コンタクトレンズの場合の１５．０±０．４ｍｍと比べると、おそらく示しているのは、ＴＢＡＦがコンタクトレンズの表面に浸透して、バルク特性の変化が生じているということである。
【０１１６】
実施例１３−コンタクトレンズをＴＢＡＦを用いてペグ−ジメチルエーテル中で処理する
溶液を、２．０ｇのＴＢＡＦ・３Ｈ２Ｏ及び６．０ｇのポリ（エチレングリコール）ジメチルエーテル（２５０ＭＷ、Ａｌｄｒｉｃｈより）で作った。実施例８から得た未処理の乾燥したコンタクトレンズを、この溶液中に２分間浸漬してから、水で洗い流して、ホウ酸塩緩衝食塩水中で水和させた。結果として得られるコンタクトレンズのセシル滴接触角は４８．４±９°であった。処理された水和コンタクトレンズの直径は１１．２９±０．０８ｍｍであり、これと比較して、ＴＢＡＦを用いる処理がされていない水和コンタクトレンズの場合は１２．３８±０．１２ｍｍであった。処理及び未処理のコンタクトレンズの特性を測定して、表１５に示す。示しているのは、おそらく反応時間が長すぎたために、ＴＢＡＦとコンタクトレンズのバルクとの反応が生じた可能性があるということである。
【０１１７】
【表２０】
0006285008.tif 000028
【０１１８】
実施例１４−コンタクトレンズを、ＴＢＡＦを用いてＰＥＧ−ｄｉＭｅ中で処理する
溶液を、１．０ｇのＴＢＡＦ・３Ｈ２Ｏ及び３．０ｇのポリ（エチレングリコール）ジメチルエーテル（２５０ＭＷ、Ａｌｄｒｉｃｈより）で生成した。実施例８から得た未処理の乾燥したコンタクトレンズをこの溶液中に３０秒間浸漬し、水で洗い流して、ホウ酸塩緩衝食塩水中で水和させた。結果として得られるコンタクトレンズのセシル滴接触角は５２±２°であった。処理された水和コンタクトレンズの直径は１１．８±０．１ｍｍであり、ＴＢＡＦを用いた処理がなされていない水和コンタクトレンズの場合の１２．４±０．１ｍｍと比べると、おそらく反応時間が長すぎたために、ＴＢＡＦとコンタクトレンズのバルクとの反応が生じた可能性があるということを示している。
【０１１９】
実施例１５−コンタクトレンズをＴＢＡＦを用いてＴＨＦ中で処理する
溶液を、１．６ｇのＴＢＡＦ三水和物（Ａｌｄｒｉｃｈ）及び４．３ｇのテトラヒドロフラン（ＴＨＦ）で形成した。実施例３から得た未処理の乾燥したコンタクトレンズは、コンタクトレンズをピンセットで把持し、コンタクトレンズを溶液中に大体半分まで注意深く下げることによって、溶液中に注意深く「半浸漬」した。これによって、同一のコンタクトレンズの処理部分と未処理部分との間で、１５〜３０秒間、直接の目視比較を行うことができる。コンタクトレンズを水で洗い流して、ホウ酸塩緩衝食塩水を用いて水和した。これらのコンタクトレンズの目視検査が示すところによれば、処理された部分は湿潤性が増したが形も悪く、これはおそらく、ＴＨＦによってコンタクトレンズが膨潤し、ＴＢＡＦがコンタクトレンズのバルクに入ることが可能となった結果である。
【０１２０】
実施例１６−コンタクトレンズをＴＢＡＦを用いてＰＧ中で処理する
溶液を、３．９ｇのＴＢＡＦ・３Ｈ２Ｏ及び１．３ｇのプロピレングリコール（ＰＧ）で作った。実施例８から得た未処理の乾燥したコンタクトレンズをこの溶液中に２分間浸漬し、水で洗い流して、ホウ酸塩緩衝食塩水中で水和させた。結果として得られたコンタクトレンズのセシル滴接触角は７３．７±１．７°であり、コンタクトレンズの表面上で、ＰＧを溶媒として用いた反応が生じたことを示している。
【０１２１】
実施例１７−コンタクトレンズを結晶性ＴＢＡＦを用いて処理する
実施例８から得たコンタクトレンズをホウ酸塩緩衝食塩水中で水和させた。コンタクトレンズを拭き取って表面水を除去した後に、個別に小型容器内に、固体の粉末状ＴＢＡＦ・３Ｈ２Ｏとともに配置して、それぞれ５分間振盪した。コンタクトレンズをこれらの容器から取り出し、水で洗い流して、ホウ酸塩緩衝食塩水を用いて水和した。結果として得られるコンタクトレンズのセシル滴接触角は４５．７±６．７°であり、溶媒が存在しない状態で表面の反応が生じたことを示している。
【０１２２】
実施例１８〜２０−ロトラフィルコン、コンフィルコン、及びバラフィルコンコンタクトレンズを、ＴＢＡＦを用いて水中で処理する
ロトラフィルコンＢから作られた、プラズマ処理されたコンタクトレンズ（ＣＩＢＡ  ＶＩＳＩＯＮから名称Ａｉｒ  Ｏｐｔｉｘ  Ａｑｕａ（登録商標）で販売）、コンフィルコンＡから作られたコンタクトレンズ（ＣｏｏｐｅｒＶｉｓｉｏｎから名称Ｂｉｏｆｉｎｉｔｙ（登録商標）で販売）、及びバラフィルコンから作られたコンタクトレンズ（Ｂａｕｓｃｈ  ＆  Ｌｏｍｂから名称Ｐｕｒｅｖｉｓｉｏｎ（登録商標）で販売）を、それらを脱イオン水中で洗い流し、カウンタートップに一晩中、室温で置くことによって乾燥させた。コンタクトレンズを次に、７５％  ＴＢＡＦ水溶液中に種々の時間浸漬して、水で洗い流し、ホウ酸塩緩衝食塩水で水和した。セシル滴接触角について、それらを試験した。結果を表１６に示す。コンタクトレンズを１時間以上処理したら、脆くなり形が悪かった。
【０１２３】
【表２１】
0006285008.tif 000029
【０１２４】
実施例２１−水和コンタクトレンズをＴＢＡＦを用いて処理する
実施例３から得た未処理のコンタクトレンズを、ホウ酸塩緩衝食塩水中に約３０分間浸漬することによって水和した。それを拭き取って表面水を除去した後に、ＴＢＡＦの７５％水中に１分間浸漬した。それを水で洗い流して、ホウ酸塩緩衝食塩水中に置いた。そのセシル滴接触角は９９±４°であった。
【０１２５】
実施例２２−コンタクトレンズをＮａＦを用いて処理する
ＮａＦ（Ａｌｄｒｉｃｈ）の４％（ｗｔ）脱イオン水溶液を、加熱板上で攪拌しながら加熱した。実施例３から得た乾燥した未処理のコンタクトレンズを、この溶液中に種々の温度で種々の時間、浸漬した（表１７に示す）。コンタクトレンズの一部を半浸漬することで、実施例１で説明した方法を用いて、同一のコンタクトレンズの処理部分と未処理部分との間の直接の目視比較を行なうことができた。湿潤性の改善がないことは、それほど水には溶けないＮａＦの濃度が低すぎる結果である場合がある。
【０１２６】
【表２２】
0006285008.tif 000030
【０１２７】
実施例２３−コンタクトレンズを、１０％濃度におけるグリセロール及びＴＢＡＦを用いて処理する
溶液を、３ｇの７５％  ＴＢＡＦ及び２７ｇのグリセロール（Ｆｉｓｈｅｒ  ＡＣＳ  Ｇｒａｄｅ）で生成した。溶液を加熱板上で攪拌しながら加熱した。実施例３から得た未処理のコンタクトレンズを、表１８に説明したようなＴＢＡＦを（対照として）伴ってはいないこの溶液又はグリセロール中に２分間浸漬した。コンタクトレンズを水で洗い流して、ホウ酸塩緩衝食塩水中で水和させた。
【０１２８】
【表２３】
0006285008.tif 000031
【０１２９】
接触角が、この例では、実施例３と比べてより高かったので、これらの結果は、グリセロールによってＴＢＡＦの活性が抑制される場合があること示す場合がある。
【０１３０】
実施例２４−コンタクトレンズをＣｓＦを用いて処理する
実施例８から得た未処理の乾燥したコンタクトレンズを、フッ化セシウム（ＣｓＦ）の７５％脱イオン水溶液中に２分間浸漬してから、水で洗い流して、ホウ酸塩緩衝食塩水中で水和させた。結果として生じるセシル滴接触角は、９８．８±２．３°であった。
【０１３１】
比較例２５−未処理のコンタクトレンズのＸＰＳ
実施例２から得た乾燥した未処理のコンタクトレンズを、ホウ酸塩緩衝食塩水中で水和させて、ＸＰＳ方法２を用いて試験した。結果を表１９に示す。
【０１３２】
比較例２６−ＮａＯＨを用いてグリセロール中で処理したコンタクトレンズのＸＰＳ
実施例２から得た乾燥したコンタクトレンズを組織カプセル内に配置し、１０モル％  ＮａＯＨ（４７７ｇのグリセリン中に２３ｇのＮａＯＨ）を含むグリセリン試薬中で室温（約２２℃）にて５分間撹拌した後に、洗い流してホウ酸塩緩衝食塩水中で水和させることによって処理した。これは、米国特許第５，７１２，３２７号の実施例３（コンタクトレンズの表面上のシリコンの量を減らす方法も求めた）で報告されたものと同様のプロセスである。それらをＸＰＳ方法２を用いて試験し、結果を表１９に示す。
【０１３３】
実施例２７−ＴＢＡＦを用いて処理したコンタクトレンズのＸＰＳ
実施例２から得た乾燥したコンタクトレンズを組織カプセル内に配置して、ＴＢＡＦの７５％（ｗｔ）水溶液中で室温（約２２℃）にて５分間攪拌することによって処理した。コンタクトレンズを取り出し、水で洗い流して、ホウ酸塩緩衝食塩水中で水和した。それらをＸＰＳ方法２を用いて試験し、結果を表１９に示す。
【０１３４】
【表２４】
0006285008.tif 000032
ａ  検出された元素の１００％に対して規格化してある
ｂ  「ＮＤ」は元素が検出されなかったことを示す
【０１３５】
これらの結果が示すところによれば、ＴＢＡＦ試薬を用いた場合、緩やかな条件下でＳｉ含有量が急激に低下したが、１０モル％  ＮａＯＨを含むグリセリン試薬を用いた場合、同じ時間及び温度条件下で、表面化学における変化はほとんどないか又はまったく見られなかった。注意すべき点として、米国特許第５，７１２，３２７号の実施例３では、７０℃で２時間の表面処理を必要とする。一方、実施例２９の方法では、このような過酷な条件は必要ではない。
【０１３６】
実施例２８−コンタクトレンズをＴＢＡＦを用いて種々の反応時間で処理する
実施例１の基本手順に従い、表２０の反応性混合物を用いて、コンタクトレンズを形成し、Ｐｈｉｌｉｐｓ  ２０Ｗ／０３Ｔ蛍光灯を用いて、３．２ｍＷ／ｃｍ２、６０℃で１５分間照射することによって硬化させた。
【０１３７】
乾燥した試験コンタクトレンズをＴＢＡＦの７５％（ｗｔ）水溶液に室温で種々の時間、浸漬した。コンタクトレンズを取り出し、水で洗い流して、ホウ酸塩緩衝食塩水中で水和した。結果として得られたコンタクトレンズの表面Ｓｉ含有量（ＸＰＳ−方法１）、脂質取り込み、含水量、酸素透過率、及び機械的特性を測定した。結果を表２１に示す。
【０１３８】
【表２５】
0006285008.tif 000033
【０１３９】
【表２６】
0006285008.tif 000034
ＮＴ＝未試験
【０１４０】
これらの結果が示すところによれば、コンタクトレンズ内のバルク変化は、反応時間の増加とともにより実質的になる。
【０１４１】
実施例２９−脂質取り込みの測定値
セノフィルコンＡコンタクトレンズを、種々の濃度のＴＢＡＦ・３Ｈ２Ｏをポリ（エチレングリコール）ジメチルエーテル（２５０ＭＷ、Ａｌｄｒｉｃｈ）に入れた溶液を用いて、１０分間、室温で処理した。レンズ表面及びバルク特性を表２３に示す。
【０１４２】
【表２７】
0006285008.tif 000035
【０１４３】
実施例３０−リゾチーム取り込みの測定値
実施例８から得た乾燥した未処理のレンズを、ＴＢＡＦの７５％水中に２分間浸漬して、水中で洗い流し、ホウ酸塩緩衝食塩水中で水和させた。実施例８から得た他の乾燥したレンズ未処理のレンズを、５℃で２時間優しく振盪しながら、２３重量部のＮａＯＨが４７７部のグリセリン中にある溶液中に浸漬した。それらを水で洗い流して、ホウ酸塩緩衝食塩水中で水和させた。対照レンズを、実施例８から得た、乾燥した未処理のレンズをホウ酸塩緩衝食塩水中で水和させることによって形成した。
【０１４４】
これらの各レンズタイプのリゾチーム取り込みを測定した。結果を表２４に報告する。
【０１４５】
【表２８】
0006285008.tif 000036
【０１４６】
実施例３１−ＰＱ１取り込みの測定値
対照レンズを、実施例３から得た未処理の乾燥したレンズをホウ酸塩緩衝食塩水中で水和させることによって形成した。室温で攪拌しながら、ＴＢＡＦの７５％水中に１分間浸漬することによって、ＴＢＡＦ処理レンズを、実施例３から得た未処理の乾燥したレンズから形成した。これをホウ酸塩緩衝食塩水中で水和させ、ＩＰＡの５０％（ｗｔ）水中に３０分間浸漬し、最後にホウ酸塩緩衝食塩水中で水和させた。
【０１４７】
実施例３から得た他の乾燥した未処理のレンズを、７０℃で２時間優しく振盪しながら、２３重量部のＮａＯＨが４７７部のグリセリン中にある溶液中に浸漬した。それらを水で洗い流して、ホウ酸塩緩衝食塩水中で水和させた。これらの各レンズタイプのＰＱ１取り込みを測定した。結果を表２５に報告する。
【０１４８】
【表２９】
0006285008.tif 000037
【０１４９】
実施例３２−コンタクトレンズを７５％  ＴＢＡＦを用いて処理する
セノフィルコンＡから作製されたＨｙｄｒａｃｌｅａｒ（登録商標）Ｐｌｕｓを伴うＡＣＵＶＵＥ（登録商標）ＯＡＳＹＳ（登録商標）Ｂｒａｎｄ  Ｃｏｎｔａｃｔ  Ｌｅｎｓｅｓにもの（）を、それらのパッケージから取り出して、凸レンズ保持器上に配置した。各レンズの一方の面上に、３μＬの０．８３ｇ  ＴＢＡＦの７５％水溶液及び５．０ｍＬのＤ３０を配置した。この溶液を、小さいブラシを用いてレンズの表面上に広げた。３０分間、室温に置いた後、レンズをそれぞれ、ＩＰＡ及び水の７０／３０溶液（ｖｏｌ／ｖｏｌ）で２回、水で２回洗浄し、ホウ酸塩緩衝食塩水溶液中に置いた。２４時間以上経った後に、接触角及び他のバルク特性について、レンズを試験して。結果を表２５に示す。
【０１５０】
【表３０】
0006285008.tif 000038
【０１５１】
実施例３３〜３５
実施例１から得た未水和で未処理のレンズの直径を測定した。レンズを次に、表１１に示すＴＢＡＦ媒体内に室温で配置して、３０分間にわたって完全に膨潤させた。各レンズの膨潤直径を測定して、膨潤直径対乾燥直径の比を計算した。結果を下表２６に示す。
【０１５２】
【表３１】
0006285008.tif 000039
＊２５０ＭＷ、Ａｌｄｒｉｃｈ  Ｃｈｅｍｉｃａｌｓより
【０１５３】
他のシリコーン・ハイドロゲル・レンズ基材及び反応媒体を用いて、同じ比率を測定することができるが、開始時のレンズが膨潤している（例えば水又は希釈剤によって）場合は、最初に、例えばレンズを抽出及び／又は乾燥させることによって、未膨張レンズを形成することが必要であろう。ＴＢＡＦ−ＴＨＦ媒体は、ＴＢＡＦがレンズのコア中に過剰に吸収されるために形の悪いレンズが形成されることが分かっているため、これらの結果が示しているのは、反応条件（すなわちどの溶媒を選択するか並びにフッ化物試薬の量及び種類）の好ましい選択とは、膨潤／乾燥比が１．３未満、例えば１．０〜１．２、又は１．０〜１．１、又は１．０〜１．０５となるものであるということである。
【０１５４】
実施例３６〜３７
ＰＱ−４２（ｎ水溶液、Ｐｏｌｙｓｉｃｅｎｃｅｓより）をアセトニトリル中で沈殿させて、真空中で乾燥させた。乾燥したらすぐに、ポリマーの重量をポリプロピレン容器内で計って、メタノールに溶解させた。ＮａＦを添加して、溶液を一晩中撹拌した。使用した成分の量を下表２７に示す。ＮａＣｌが溶液から沈殿して、底に沈んだ。液体を別のポリプロピレン容器内に移した。メタノールが蒸発して、生成物が減圧下で更に乾燥して、白色粉末が生成された。
【０１５５】
【表３２】
0006285008.tif 000040
【０１５６】
実施例３６及び３７で生成したＰＱ−４２フッ化物塩を適切な溶媒中に溶解し、これを用いて、コンタクトレンズを前述した実施例でのプロセスを用いて処理することができる。
【０１５７】
当然のことながら、本発明をその詳細な説明とともに説明してきたが、前述の説明は本発明を例示することを意図しており、添付の「請求項の範囲」によって規定される本発明の範囲を限定することは意図していない。他の態様、利点、及び修正も請求項の範囲内である。
【０１５８】
〔実施の態様〕
（１）  コンタクトレンズの表面上のシリコンを低減する方法であって、少なくとも１つのシリコーン成分を含むコンタクトレンズの前記表面をフッ化物試薬と反応させることを含む、方法。
（２）  前記フッ化物試薬は、フッ化アンモニウム塩である、実施態様１に記載の方法。
（３）  前記フッ化アンモニウム塩は、非ポリマー性フッ化物試薬である、実施態様２に記載の方法。
（４）  前記非ポリマー性フッ化物試薬は、テトラ−ｎ−ブチルフッ化アンモニウムである、実施態様３に記載の方法。
（５）  前記フッ化アンモニウム塩は、ポリマー性フッ化物試薬である、実施態様２に記載の方法。
【０１５９】
（６）  前記フッ化物試薬は溶媒を含み、前記フッ化アンモニウム塩は前記溶媒中に約０．０５〜約４モルの濃度で存在する、実施態様２に記載の方法。
（７）  前記フッ化物試薬は溶媒を含み、前記非ポリマー性フッ化物試薬は前記溶媒中に約０．０５〜約４モルの濃度で存在する、実施態様３に記載の方法。
（８）  前記フッ化物試薬は溶媒を含み、前記テトラ−ｎ−ブチルフッ化アンモニウムは前記溶媒中に約０．０５〜約４モルの濃度で存在する、実施態様４に記載の方法。
（９）  前記フッ化物試薬は溶媒を含み、前記ポリマー性フッ化物試薬は前記溶媒中に約０．０５〜約４モルの濃度で存在し、前記ｔの前記濃度は０．０５〜４モルである、実施態様５に記載の方法。
（１０）  前記溶媒は、水を含む、実施態様６〜９のいずれかに記載の方法。
【０１６０】
（１１）  コンタクトレンズの表面上の前記シリコンは、前記反応前の前記コンタクトレンズの前記表面と比べて２０％低減される、実施態様１〜８のいずれかに記載の方法。
（１２）  前記シリコーン成分は、式Ｉの化合物から選択され、
【化８】
0006285008.tif 000041
式中、
Ｒ１は、ヒドロキシ、アミノ、オキサ、カルボキシ、アルキルカルボキシ、アルコキシ、アミド、カルバメート、カーボネート、ハロゲン、又はそれらの組み合わせから選択された官能基をいずれも更に含み得る、反応性基、一価アルキル基、又は一価アリール基、及び、アルキル、ヒドロキシ、アミノ、オキサ、カルボキシ、アルキルカルボキシ、アルコキシ、アミド、カルバメート、ハロゲン、又はそれらの組み合わせから選択された官能基を更に含み得る、１〜１００のＳｉ−Ｏ繰り返し単位を含む一価シロキサン鎖、から独立して選択され、
ｂ＝０〜５００であり、ｂが０以外のときに、ｂは、表示値と同等のモードを有する分配であると理解され、かつ
少なくとも１つのＲ１は、反応性基を含む、実施態様１に記載の方法。
（１３）  前記少なくとも１つのシリコーン成分は、モノ（メタ）アクリルオキシプロピル末端、モノ−ｎ−アルキル末端ポリジアルキルシロキサン；ビス−３−アクリルオキシ−２−ヒドロキシプロピルオキシプロピルポリジアルキルシロキサン；（メタ）アクリルオキシプロピル末端ポリジアルキルシロキサン；モノ−（３−（メタ）アクリルオキシ−２−ヒドロキシプロピルオキシ）プロピル末端、モノ−アルキル末端ポリジアルキルシロキサン；モノメタクリルアミドプロピル末端、モノ−ｎ−アルキル末端ポリジアルキルシロキサン；ビス−３−（メタ）アクリルアミド−２−ヒドロキシプロピルオキシプロピルポリジアルキルシロキサン；（メタ）アクリルアミドプロピル末端ポリジアルキルシロキサン；モノ−（３−（メタ）アクリルアミド−２−ヒドロキシプロピルオキシ）プロピル末端、モノ−アルキル末端ポリジアルキルシロキサン；及びこれらの混合物からなる群から選択される、実施態様１に記載の方法。
（１４）  前記少なくとも１つのシリコーン成分は、モノメタクリレート末端ポリジメチルシロキサン；ビス−３−アクリルオキシ−２−ヒドロキシプロピルオキシプロピルポリジアルキルシロキサン；モノ−（３−メタクリルオキシ−２−ヒドロキシプロピルオキシ）プロピル末端、モノ−ブチル末端ポリジアルキルシロキサン；２−ヒドロキシ−３−メタクリルオキシプロピルオキシプロピル−トリス（トリメチルシロキシ）シラン、３−メタクリルオキシ−２−ヒドロキシプロポキシ）プロピル−ビス（トリメチルシロキシ）メチルシラン、及び３−メタクリルオキシプロピルトリス（トリメチルシロキシ）シラン；及びこれらの混合物から選択される、実施態様１に記載の方法。
（１５）  前記少なくとも１つのシリコーン成分は、モノ−（３−メタクリルオキシ−２−ヒドロキシプロピルオキシ）プロピル末端、モノ−ブチル末端ポリジアルキルシロキサン、及びモノメタクリルオキシプロピル末端モノ−ｎ−ブチル末端ポリジメチルシロキサン、並びにこれらの混合物から選択される、実施態様１に記載の方法。
【０１６１】
（１６）  前記少なくとも１つのシリコーン成分は、モノ−（３−メタクリルオキシ−２−ヒドロキシプロピルオキシ）プロピル末端、モノ−ブチル末端ポリジアルキルシロキサン、及びモノメタクリルオキシプロピル末端モノ−ｎ−ブチル末端ポリジメチルシロキサン、並びにこれらの混合物から選択される、実施態様２に記載の方法。
（１７）  前記少なくとも１つのシリコーン成分は、モノ−（３−メタクリルオキシ−２−ヒドロキシプロピルオキシ）プロピル末端、モノ−ブチル末端ポリジアルキルシロキサン、及びモノメタクリルオキシプロピル末端モノ−ｎ−ブチル末端ポリジメチルシロキサン、並びにこれらの混合物から選択される、実施態様１２に記載の方法。
（１８）  前記少なくとも１つのシリコーン成分は、モノ−（３−メタクリルオキシ−２−ヒドロキシプロピルオキシ）プロピル末端、モノ−ブチル末端ポリジアルキルシロキサン、及びモノメタクリルオキシプロピル末端モノ−ｎ−ブチル末端ポリジメチルシロキサン、並びにこれらの混合物から選択される、実施態様１２に記載の方法。